이러 한 목적 으로 , 주조 스트립 을 대기 온도 까지 냉각 한 후 에 주조 스트립 으로부터 판재 를 분할 하 였으며 , 이 판재 를 대기 온도 로부터 800 ℃ 의 열연 온도 까지 30 초 이내 에 유도 가열 하 고 2 . 4 mm 의 판재 두께 로 열연 하 였 다 . 열연 판재 를 반복 냉각 한 후 에 , 950 ℃ 의 유지 온도 까지 3 초 내 에 재 가열 하 였 다 .